(57)【特許請求の範囲】
【請求項１】
光輝剤及び平均粒子径４５μｍ〜１００μｍの球状粒子を含み、光輝剤と球状粒子との重量比が１：５〜３：１であることを特徴とする美爪料。
【請求項２】
前記球状粒子が、無機粒子又は有機粒子である、請求項１に記載の美爪料。
【請求項３】
前記光輝剤が、ラメ剤及び／又はパール剤である、請求項１又は２に記載の美爪料。
【発明の詳細な説明】
【技術分野】
【０００１】
本発明は、美爪料に関する。本発明によれば、光沢感と光輝感とを有する美爪料を提供することができる。
【背景技術】
【０００２】
美爪料は、爪に美観（例えば、光沢、又は色調）を与え、指先を美しくするための化粧料である。爪に美観を与えるために、美爪料には様々な顔料、又は光輝剤（例えばパール剤、又はラメ剤）などが添加されている。例えば、オキシ塩化ビスマス、魚鱗箔、雲母、雲母チタン、又はマイカ等のパール剤を添加することによって、美爪料に光輝性を付与できることが知られている。
また、特許文献１には、鏡面のような光輝性を得るために、厚みが５００Å以下で、平均粒子径が５０μｍ以下のアルミニウム粉末を、美爪料に添加することが記載されている。更に、特許文献２には、粒径が０．１〜２ｍｍの扁平球状の粒子を美爪料に添加することによって、塗布後に水玉模様のような外観を呈する美爪料が記載されている。
【先行技術文献】
【特許文献】
【０００３】
【特許文献１】特開２００４−６７５３２号公報
【特許文献２】特開２０００−２３９１２６号公報
【発明の概要】
【発明が解決しようとする課題】
【０００４】
このように、爪に美観を与えるために、様々な化粧用材料を美爪料に添加する試みが行われているが、爪に塗布した場合に、新たな質感を示す美爪料の開発が期待されている。
従って、本発明の目的は、従来存在しなかった質感を付与することのできる美爪料を提供することである。
【課題を解決するための手段】
【０００５】
本発明者は、爪に塗布した場合に、新たな質感を示す美爪料について、鋭意研究した結果、驚くべきことに、光輝剤及び平均粒子径３０μｍ〜１５０μｍの球状粒子を美爪料に添加することにより、光沢性を示しながら、且つギラギラした光輝性を有する美爪料が得られることを見出した。
本発明は、こうした知見に基づくものである。
従って、本発明は、
［１］光輝剤及び平均粒子径３０μｍ〜１５０μｍの球状粒子を含むことを特徴とする美爪料、
［２］前記球状粒子が、無機粒子又は有機粒子である、［１］に記載の美爪料、
［３］前記光輝剤が、ラメ剤及び／又はパール剤である、［１］又は［２］に記載の美爪料、及び
［４］光輝剤と球状粒子との重量比が１：１０〜５：１である、［１］〜［３］のいずれかに記載の美爪料、
に関する。
【発明の効果】
【０００６】
本発明の美爪料によれば、爪に塗布した場合に、光沢性を示しながら、且つギラギラした光輝性を呈することができる。すなわち、本発明によれば、従来存在しなかった新たな質感を示す美爪料を提供することができる。
【図面の簡単な説明】
【０００７】
【図１】光輝剤及び球状粒子が添加された実施例１美爪料、及び光輝剤のみが添加された比較例４美爪料をつけ爪に塗布した写真である。
【図２】光輝剤及び球状粒子が添加された美爪料が爪に塗布された実施例の態様（Ａ）及び光輝剤のみが添加された美爪料が爪に塗布された比較例の態様（Ｂ）を、模式的に示した図である。
【発明を実施するための形態】
【０００８】
本発明の美爪料は、光輝剤及び平均粒子径３０μｍ〜１５０μｍの球状粒子を含むものである。光輝剤のみを含む美爪料は、高い光沢性を有するが、ギラギラした光輝性を示さない。一方、光輝剤及び平均粒子径３０μｍ〜１５０μｍの球状粒子を含む美爪料は、光沢性、及びギラギラした光輝性を示す。しかしながら、光輝剤及び平均粒子径２０μｍ以下の球状粒子を含む美爪料は、一定のギラギラした光輝性を示すが、光沢性が低下する。すなわち、本発明に美爪料は、光輝剤及び平均粒子径３０μｍ〜１５０μｍの球状粒子を含むことによって、光沢性を示しながら、且つギラギラした光輝性を呈することができるものである。
本発明の美爪料としては、具体的にはネイルエナメル、ネイルエナメルベースコート、又はネイルエナメルオーバーコートを挙げることができる。
【０００９】
《光輝剤》
本発明の美爪料に用いることのできる光輝剤は、美爪料に通常使用される光輝剤を、限定することなく用いることができる。光輝剤としては、パール剤又はラメ剤を挙げることができる。
具体的なパール剤としては、限定されるものではないが、雲母チタン、ベンガラ被覆雲母、ベンガラ被覆雲母チタン、カルミン被覆雲母チタン、紺青被覆雲母チタン、酸化チタン被覆合成金雲母、ベンガラ・酸化チタン被覆合成金雲母、酸化チタン被覆ガラスフレーク、酸化チタン被覆アルミナフレーク、酸化チタン被覆シリカフレーク、シリカ被覆アルミニウム、酸化鉄・シリカ被覆アルミニウム、シリカ被覆鉄を挙げることができる。
具体的なラメ剤としては、限定されるものではないが、ポリエチレンテレフタレート・ポリメチルメタクリレート積層フィルム末、ポリエチレンテレフタレート・ポリオレフィン積層フィルム末、エポキシ樹脂被覆アルミニウム蒸着ポリエチレンテレフタレート、アルミニウム蒸着ポリエチレンテレフタレート、ウレタン樹脂被覆アルミニウム蒸着ポリエチレンテレフタレート、アクリル樹脂被覆アルミニウム末を挙げることができる。
本発明の美爪料においては、前記光輝剤を１種又は２種以上混合して用いることができる。
【００１０】
光輝剤の平均粒子径は、特に限定されるものではないが、好ましくは３０〜１０００μｍであり、より好ましくは３５〜５００μｍであり、更に好ましくは４０〜３００μｍである。４０〜３００μｍであることによって、平均粒子径３０μｍ〜１５０μｍの球状粒子と組み合わせた場合、光沢性及びギラギラした光輝性を呈することができる。また、光輝剤の平均粒子径は、使用する球状粒子と同等、又はそれより大きいものが好ましい。
また、美爪料に対する光輝剤の含有量は、特に限定されるものではないが、美爪料の全体重量に対して、好ましくは０．５〜２０重量％であり、より好まししくは１〜１５重量％であり、更に好ましくは２〜１０重量％である。０．５重量％未満の場合、十分な光輝性が得られない場合があり、２０重量％を超えると塗布しにくい上に球状粒子が埋もれてしまうことがある。
【００１１】
《球状粒子》
本発明の美爪料に用いることのできる球状粒子は、平均粒子径３０μｍ〜１５０μｍの球状粒子である限りにおいて限定されるものではない。球状粒子の材料も限定されるものではないが、無機粒子又は有機粒子を挙げることができる。無機粒子としてしては、シリカ、タルク、セラミック、粘土鉱物、亜鉛華、酸化チタン、アルミナ、酸化マグネシウム、水酸化アルミニウム、水酸化マグネシウム、炭酸カルシウム、炭酸マグネシウム、硫酸バリウム、硫酸カルシウム、硫酸ストロンチウム、ゼオライト、リン酸カルシウム、又はガラス粉末を挙げることができる。また、有機粒子としては、ナイロン、メタクリル酸メチルクロスポリマー、ポリエチレン（ＰＥ）、ポリプロピレン（ＰＰ）、ポリフッ化粉末、アクリルコポリマー、ポリエステル、ポリカーボネート、酢酸セルロース、シリコーンゴム、フッ素ゴム、ブチルゴム、又はウレタンゴムを挙げることができる。本発明の美爪料においては、これらの無機粒子及び有機粒子を、１種又は２種以上混合して用いることができる。
【００１２】
前記球状粒子の平均粒子径は３０μｍ〜１５０μｍであるが、下限は好ましくは３５μｍであり、より好ましくは４０μｍであり、更に好ましくは４５μｍである。上限は好ましくは１４０μｍであり、より好ましくは１３０μｍであり、更に好ましくは１２０μｍである。
本明細書において、平均粒子径とは、レーザー回折・散乱法により、球状粒子の粒子径分布を測定し、累積粒度分布の粒子径の小さいものから累積５０％の粒径を平均粒子径（Ｄｖ５０）とするものである。
【００１３】
本発明の美爪料に含まれる光輝剤と球状粒子との重量比は、本発明の効果が得られる限りにおいて、特に限定されるものではないが、好ましくは１：１０〜５：１であり、より好ましくは１：５〜３：１であり、更に好ましくは１：３〜２：１である。１：１０〜５：１の範囲であることにより、効果的に光沢性及びギラギラした光輝性の両方を示すことができる。特に、アルミニウム末及びポリエチレン（５５μｍ）を、１：５、１：３及び３：１の重量比で混合して得られた美爪料は、本発明の効果であるギラギラした光輝性を示した。
【００１４】
本発明の美爪料は、限定されるものではないが、有機溶剤系美爪料、又は水系美爪料を含む。
【００１５】
《有機溶剤系美爪料》
有機溶剤系美爪料は、前記光輝剤及び球状粒子に加えて、被膜形成剤及び有機溶剤を含み、必要に応じて可塑剤、色材、又は沈降防止剤などを含むことができる。
（被膜形成剤）
被膜形成剤としては、通常美爪料に用いられる被膜形成剤を限定することなく使用することができるが、例えばニトロセルロース、アルキッド樹脂、アクリル樹脂、トルエンスルホンアミド樹脂、シリコーン樹脂、ショ糖安息香酸エステル樹脂、ポリエステル樹脂、酢酸セルロースエステル、又はブチラール樹脂等を１種又は２種以上組み合わせて使用することができる。市販されている被膜形成剤としては、例えば、ニトロセルロースＲＳ１／２、ニトロセルロースＲＳ１／４、ニトロセルロースＲＳ１／８、ニトロセルロースＲＳ１／１６、ニトロセルロースＲＳ７（以上はＫＯＲＥＡ  ＣＮＣ  Ｌｔｄ．、ＴＮＣ  Ｃｈｅｍｉｃａｌｓ  Ｐｈｉｌｉｐｐｉｎｅｓ  Ｉｎｃ．などの商品名）を挙げることができる。
美爪料における被膜形成剤の含有量は、特に限定されるものではないが、好ましくは５〜３５重量％であり、より好ましくは７〜２５重量％である。５重量％未満では乾燥速度の低下、経時でのつや低下等を生じるおそれがあり、一方、３０重量％を超えると粘度が高くなり、塗布しにくくなるおそれがある。
【００１６】
（有機溶剤）
通常美爪料に用いられる有機溶剤は限定することなく使用することができるが、例えば、エステル系有機溶剤、アルコール系有機溶剤、又は芳香族系有機溶剤の１種又は２種以上を組み合わせて用いることができる。エステル系有機溶剤としては、酢酸メチル、酢酸エチル、酢酸ブチル、酢酸アミル、乳酸エチル、乳酸ブチル、酢酸イソブチル、酢酸プロピル、又は酢酸イソプロピルを挙げることができる。また、アルコール系有機溶剤としては、エチルアルコール、イソプロピルアルコール、ブチルアルコール、又はプロピルアルコールを挙げることができる。芳香族系有機溶剤としては、トルエン、又はキシレンを挙げることができるが、酢酸ブチル、酢酸エチル、イソプロピルアルコール、ブチルアルコール、エチルアルコール等の非芳香族系の有機溶剤が健康上の観点から好ましい。
美爪料における有機溶剤の含有量は、目的の効果を得るための被膜形成剤又は色材などの含有量に従って、適宜変更することができるが、美爪料の全体の重量に対して、２５〜８５重量％程度で用いることができる。
【００１７】
（可塑剤）
本発明において、美爪料に柔軟性を付与するために、可塑剤を添加することができる。本発明の美爪料に用いる可塑剤としては、クエン酸エステル（例えば、クエン酸トリエチル）、カンフル、フタル酸エステル、又は多価アルコール（例えば１，３−ブタンジオール）を挙げることができる。
美爪料における可塑剤の含有量は、目的に応じて適宜決定することができるが、美爪料の全体の重量に対して、１〜１０重量％程度で用いることができる。
【００１８】
（色材）
本発明に用いることのできる色材としては、通常美爪料に用いられる色材、例えば有機顔料、無機顔料又は染料を限定することなく使用することができる。
有機顔料としては、例えば赤色２０１号、赤色２０２号、赤色２０４号、赤色２０５号、赤色２２０号、赤色２２６号、赤色２２８号、赤色３０５号、橙色２０３号、橙色２０４号、黄色２０５号、黄色４０１号及び青色４０４号や、更に赤色３号、赤色１０４号、赤色１０６号、赤色２２７号、赤色２３０号、赤色４０１号、赤色５０５号、橙色２０５号、黄色４号、黄色５号、黄色２０２号、黄色２０３号、緑色３号又は青色１号を挙げることができるが、これらの１種又は２種以上を組み合わせて用いることができる。また、これらの有機顔料のジルコニウムレーキ、バリウムレーキ、又はアルミニウムレーキを用いることもできる。
無機顔料としては、酸化チタン、酸化亜鉛、ベンガラ、黄酸化鉄、黒酸化鉄、群青又はコンジョウを挙げることができるが、これらの１種又は２種以上を組み合わせて用いることができる。
美爪料における色材の含有量は、目的とする効果に応じて適宜決定することができるが、美爪料の全体の重量に対して、０〜５重量％程度が好ましい。
【００１９】
（沈降防止剤）
本発明の美爪料は、沈降防止剤を含むことができる。沈降防止剤としては、有機変性粘土鉱物、合成粘土、又は無機微粒子粉体を挙げることができる。有機変性粘土鉱物としては、例えばヘクトライト、ベントナイト、モンモリロナイト、又はバイデライト等の天然スメクタイト系粘土を有機変性したものを挙げることができる。合成粘土は、天然スメクタイト系粘土などの物性に類似したものである。また、無機微粒子粉体としては、２次凝集に依って液体に擬塑性及び構造粘性を与える微粒子シリカ、超微粒子酸化アルミニウム、又は超微粒子酸化チタン等を挙げることができる。
美爪料における沈降防止剤の含有量は、適宜決定することができるが、美爪料の全体の重量に対して、０．０１〜１０重量％程度で用いることができる。
【００２０】
本発明の有機溶剤系美爪料においては、必要に応じて、前記以外の樹脂、香料、薬剤、保湿剤、紫外線吸収剤、つや消し剤、充填剤、界面活性剤、金属石鹸等の一般に有機溶剤系美爪料に配合される原料を配合することができる。本発明の有機溶剤系美爪料は常法により製造することができる。
【００２１】
《水系美爪料》
水系美爪料は、前記光輝剤及び球状粒子に加えて、皮膜形成剤として水性ポリマーエマルジョン、及び溶媒として水を含むものである。
皮膜形成剤である水性ポリマーエマルジョンとしては、アクリル系ポリマーエマルジョン、又はウレタン系ポリマーエマルションを挙げることができる。
水系美爪料における水性ポリマーエマルジョンの含有量は、特に限定されるものではないが、好ましくは９５〜３０重量％であり、より好ましくは９０〜５０重量％である。２０重量％未満では塗膜が薄く、化粧効果が得られないことがある。
【００２２】
本発明の水系美爪料は、一般に使用されている成分、例えば油分、保湿剤、紫外線吸収剤、キレート剤、ｐＨ調整剤、消泡剤、レベリング剤、増粘剤（沈降防止剤）、染料、顔料、香料、防腐剤、アクリル系樹脂やナイロン系樹脂等の樹脂粉末等を適宜配合することができる。増粘剤（沈降防止剤）としては、例えばポリビニルアルコール、ポリアクリル酸、ポリビニルピロリドン、ポリアクリルアミド、ポリエチレンオキシド、メチルセルロース、ヒドロキシエチルセルロース、ヒドロキシプロピルメチルセルロース等の有機系増粘剤や、無機系のベントナイ卜等の水膨潤性粘土鉱物、ベーマイト等の含水酸化物、珪酸アルミニウムマグネシウム等の珪酸塩、無水珪酸等が使用できる。本発明の水系美爪料は常法により製造することができる。
【００２３】
《作用》
本発明の美爪料を爪に塗布した場合に、光沢性及びギラギラした光輝性を示す機構は、詳細には解明されていないが、以下のように考えることができる。しかしながら、本発明は、以下の説明によって限定されるものではない。
光輝剤及び平均粒子径４０μｍ〜１５０μｍの球状粒子を含む美爪料を、爪に塗布した場合、扁平状の光輝剤と球状粒子とが混合されて塗布される。この場合、図２（Ａ）に示すように、球状粒子によって扁平状の光輝剤がランダムの向きに塗布されると考えられる。このように、光輝剤がランダムの向きに配置されることによって光が多方向に反射し散乱するため、ギラギラした光輝性が得られるものと考えられる。一方、光輝剤のみを含む美爪料（比較例４）は、高い光沢性を有するが、ギラギラした光輝性を示さない。これは光輝剤が、図２（Ｂ）に示すように、平坦に配置されているためであると考えられる。また、光輝剤及び平均粒子径８μｍ又は２０μｍの球状粒子を含む美爪料（比較例１及び２）は、一定のギラギラした光輝性を示すが、光沢性が低下する。これは、平均粒子径８μｍ又は２０μｍの球状粒子がマット材のような作用をして、光沢性を減少させるためであると考えられる。
従って、光輝剤及び平均粒子径３０μｍ〜１５０μｍの球状粒子を含むことによって、美爪料は高い光沢性を示しながら、且つギラギラした光輝性を呈することができると考えられる。
【実施例】
【００２４】
以下、実施例によって本発明を具体的に説明するが、これらは本発明の範囲を限定するものではない。
【００２５】
《実施例１》
本実施例では、平均粒子径５５μｍの球状粒子を用いて、美爪料を作製した。
ネイルカラーは、表１に示した組成で配合し、アルミニウム末（粒径２０〜９５μｍ、エッカート社）３重量％、平均粒子径５５μｍのポリエチレン（日興リカ株式会社）３重量％を撹拌混合して、美爪料１を得た。美爪料１の組成を表１に示す。
【００２６】
《実施例２》
本実施例では、平均粒子径１００μｍの球状粒子を用いて美爪料を作製した。平均粒子径５５μｍのポリエチレンに代えて、平均粒子径１００μｍのポリエチレンを用いたことを除いては、実施例１の操作を繰り返して、美爪料２を得た。美爪料２の組成を表１に示す。
【００２７】
《比較例１》
本比較例では、平均粒子径８μｍの球状粒子を用いて美爪料を作製した。平均粒子径５５μｍのポリエチレンに代えて、平均粒子径８μｍのメタクリル酸メチルクロスポリマー（アイカ工業株式会社）を用いたことを除いては、実施例１の操作を繰り返して、比較美爪料１を得た。比較美爪料１の組成を表１に示す。
【００２８】
《比較例２》
本比較例では、平均粒子径２０μｍの球状粒子を用いて美爪料を作製した。平均粒子径５５μｍのポリエチレンに代えて、平均粒子径２０μｍのメタクリル酸メチルクロスポリマー（松本油脂製薬株式会社）を用いたことを除いては、実施例１の操作を繰り返して、比較美爪料２を得た。比較美爪料２の組成を表１に示す。
【００２９】
《比較例３》
本比較例では、平均粒子径２００μｍの球状粒子を用いて美爪料を作製した。平均粒子径５５μｍのポリエチレンに代えて、平均粒子径２００μｍのポリエチレン（日興リカ株式会社）を用いたことを除いては、実施例１の操作を繰り返して、比較美爪料３を得た。比較美爪料１の組成を表１に示す。
【００３０】
《比較例４》
本比較例では、球状粒子を用いずに美爪料を作製した。球状粒子を用いないことを除いては、実施例１の操作を繰り返して、比較美爪料４を得た。比較美爪料４の組成を表１に示す。
【００３１】
《光沢値の測定》
実施例１〜２で得られた美爪料１〜２、及び比較例１〜４で得られた比較美爪料１〜４を用いて、光沢値を測定した。各サンプルを、アプリケーターを用いて、１２０μｍの厚さでガラス板に塗布し、室温にて８時間乾燥させて塗膜を作製した。なお、平均粒子径の大きい実施例２のサンプルは塗膜の厚さを２００μｍとし、そして比較例３のサンプルは塗膜の厚さを２５０μｍとした。乾燥後に、ガラス板をカラーマッチングパネルの白地の上に設置し、光沢計（グロスチェッカーＩＧ−３３０、堀場製作所製）を用いて、６０℃の入射角で光沢値を測定した。測定は５回行い、最高値及び最低値を除いた３回の測定値の平均を光沢値とした。結果を表１に示す。
比較例１及び２の平均粒子径８μｍ及び２０μｍの球状粒子を用いた美爪料は、１１．０及び１２．０の低い光沢値であったが、実施例１及び２の平均粒子径５５μｍ及び１００μｍの球状粒子を用いた美爪料は、それぞれ４７．３及び３３．３の光沢値を示した。
【００３２】
《光輝感（官能試験）》
光輝感については、被験者１０名の官能試験で評価した。実施例１〜２で得られた美爪料１〜２、及び比較例１〜４で得られた比較美爪料１〜４をつけ爪に塗布し、光輝感の試験を行った。「ぎらぎらした光輝感」について、下記評価基準により判定した。
「ぎらぎらした光輝感」
◎：８〜１０名が、ぎらぎらした光輝感があるという評価を行った。
○：５〜７名が、ぎらぎらした光輝感があるという評価を行った。
△：２〜４名が、ぎらぎらした光輝感があるという評価を行った。
×：０〜１名が、ぎらぎらした光輝感があるという評価を行った。
官能試験の結果を表１に、実施例１及び比較例４の写真を図１に示す。
【００３３】
実施例１及び２の美爪料は、ぎらぎらした光輝感があるとした被験者が多かったが、球状粒子が小さい場合及び大きい場合は、ぎらぎらした光輝感があるとした被験者は減少した。また、球状粒子を添加しない場合は、ぎらぎらした光輝感があるとした被験者は非常に少なかった。
【００３４】
【表１】
0006295148.tif 000002
【産業上の利用可能性】
【００３５】
本発明の美爪料は、マニキュア類、又は美爪用製品等として用いられている爪被覆剤として使用できるものであり、例えば、ベースコート、ネイルエナメル、トップコート、又はネイルケア製品等に用いることができる。
【図１】
0006295148.tif 000003
【図２】
0006295148.tif 000004